(57)【要約】  この発明は、還元可能な酸化物ベースの支持体上の金ベースの組成物であって、ハロゲン／金モル比に関して、ハロゲン含量が０．０５以下であり、金が、１０ｎｍ以下のサイズの粒子形態で含まれ、組成物が還元処理に曝されることを特徴とする当該組成物に関係する。該組成物は、還元可能な酸化物ベースの化合物を金ハリドベースの化合物と接触させ、それにより、その懸濁液を形成し、こうして得られた媒質のｐＨを少なくとも８に固定し、その後、固体を反応媒質から分離して、該固体を塩基性溶液で洗浄することにある方法によって得ることができる。該方法は又、洗浄の前又はその後に行なう還元処理をも含む。この発明の組成物は、煙草の煙及び空気の処理のために、一酸化炭素酸化方法における触媒の形態で用いることができる。【特許請求の範囲】
【請求項１】
少なくとも一種の還元可能な酸化物ベースの支持体上の金ベースの組成物であって、ハロゲン／金モル比により表されるハロゲン含量が、０．０５以下であること、金が、１０ｎｍ以下のサイズの粒子の形態で存在すること、及び還元処理を受けたことを特徴とし、唯一の還元可能な酸化物が酸化セリウム、酸化ジルコニウムと組み合わせた酸化セリウム、酸化プラセオジムと組み合わせた酸化セリウム、二酸化チタン又は酸化第一錫と組み合わせた酸化セリウム(Ｔｉ／Ｃｅ又はＳｎ／Ｃｅ原子比５０％未満)である支持体を有する組成物を除外する当該組成物。
【請求項２】
支持体が、二酸化チタン、二酸化マンガン、酸化第二鉄又は酸化第一スズ錫から選択する少なくとも一種の酸化物に基づく、請求項１に記載の組成物。
【請求項３】
ハロゲン含有量が、０．０４以下であり、尚一層詳細には０．０２５以下である、請求項１及び２の何れかに記載の組成物。
【請求項４】
金が、３ｎｍ以下の大きさの粒子の形態で存在する、前記の請求項の一つに記載の組成物。
【請求項５】
ハロゲンが、塩素である、前記の請求項の一つに記載の組成物。
【請求項６】
金含有量が、５％以下、一層詳細には、１％以下である、前記の請求項の一つに記載の組成物。
【請求項７】
銀、白金、パラジウム及び銅から選択する少なくとも一種の他の金属元素を更に含む、前記の請求項の一つに記載の組成物。
【請求項８】
他の前記の金属元素が、金に対して、４００％以下の、一層詳細には５〜５０％の量で存在する、請求項７に記載の組成物。
【請求項９】
前記の請求項の一つに記載の組成物を製造する方法であって、下記のステップを含むことを特徴とする当該方法：
−  少なくとも一種の還元可能な酸化物ベースの化合物を、金ハリドベースの化合物及び適用可能であれば銀、白金、パラジウム又は銅ベースの化合物と接触させて、これらの化合物の懸濁液を生成し、それにより形成された媒質のｐＨを８以上の値に固定し；
−  固体を、該反応媒質から分離し；
−  該固体を、塩基性溶液で洗浄する；
この方法は、更に、前記の洗浄ステップの前又は後に還元処理を含む。
【請求項１０】
形成された媒質のｐＨを、少なくとも一種の還元可能な酸化物ベースの化合物と金ハリドベースの化合物及び、適宜、銀、白金、パラジウム又は銅ベースの化合物との懸濁液の形成中、塩基性化合物の添加により、少なくとも８の値に維持する、請求項９に記載の方法。
【請求項１１】
得られた固体を、少なくとも８の、好ましくは、少なくとも９のｐＨの塩基性溶液で洗う、請求項９及び１０の何れかに記載の方法。
【請求項１２】
請求項１〜８の一つに記載の組成物を製造する方法であって、下記のステップを含むことを特徴とする当該方法：
−  金及び、適宜、銀、白金、パラジウム又は銅を、少なくとも一つの還元可能な酸化物ベースの化合物へ、含浸又はイオン交換により沈着させ；
−  先行するステップから生じた固体を、少なくともｐＨ１０の塩基性溶液で洗う；
−  この方法は、更に、前記の洗浄ステップの前又は後に還元処理を含む。
【請求項１３】
還元処理を、２００℃以下の、好ましくは１８０℃以下の温度で、還元ガスを利用して行なう、請求項９〜１２の一つに記載の方法。
【請求項１４】
還元処理後に得られた固体を、２５０℃以下の温度で、か焼にかける、請求項９〜１３の一つに記載の方法。
【請求項１５】
一酸化炭素の酸化のための方法であって、請求項１〜８の一つに記載の組成物又は請求項９〜１４の一つに記載の方法により得られる組成物を触媒として利用する当該方法。
【請求項１６】
煙草の煙の処理のために、水性ガスシフト反応において、改質ガスの処理(ＰＲＯＸ)において用いられる、請求項１５に記載の方法。
【請求項１７】
空気の浄化のための方法であって、この空気が、一酸化炭素、エチレン、アルデヒド、アミン、メルカプタン、オゾンのタイプの、揮発性有機化合物又は大気汚染物質のタイプの及び悪臭のある化合物のタイプの少なくとも一種の化合物を含み、該空気を、請求項１〜８の一つに記載の組成物又は請求項９〜１４の一つに記載の方法により得られる組成物と接触させることを特徴とする当該方法。
【請求項１８】
請求項１〜８の一つに記載の組成物又は請求項９〜１４の一つに記載の方法により得られる組成物を含むシガレットフィルター。
【発明の詳細な説明】
【技術分野】
【０００１】
本発明は、金及び還元可能な酸化物ベースの組成物、その製造方法及び触媒としての特に一酸化炭素の酸化のための触媒としての利用方法に関係する。
【背景技術】
【０００２】
金ベースの触媒は、既に存在しており、特に、ＣＯの酸化方法において用いられている。その上、これらの酸化方法の幾つかは、比較的低温で例えば２５０℃より低温で、特に水性ガスシフト反応において行なわれる。ＣＯを周囲温度で例えば空気処理プロセスにおいて及び／又は種々の条件下例えば非常に高い空間速度(ＨＳＶ)で酸化する試みが為されてきた(例えば、煙草の煙の処理の場合など)。
【発明の開示】
【発明が解決しようとする課題】
【０００３】
今日、入手可能で、経済的観点から使用できる触媒は、この要求を満たす十分な性能を提供していない。
【課題を解決するための手段】
【０００４】
低温及び／又は高ＨＳＶで効果的な触媒を提供することは、この発明の目的である。
【０００５】
この目的のために、この発明の組成物は、少なくとも一種の還元可能な酸化物ベースの支持体上の金に基づき、唯一の還元可能な酸化物が酸化セリウム、酸化ジルコニウムと組み合わせた酸化セリウム、酸化プラセオジムと組み合わせた酸化セリウム、二酸化チタン又は酸化第一錫と組み合わせた酸化セリウム(Ｔｉ／Ｃｅ又はＳｎ／Ｃｅ原子比５０％未満)である支持体を有する組成物を除外して、ハロゲン／金モル比により表されるハロゲン含量が、０．０５以下であること、金が、１０ｎｍ以下のサイズの粒子の形態で存在すること、及び還元処理を受けたことを特徴とする。
【０００６】
この発明は又、第一の具体例において、次のステップを含むことを特徴とするこの組成物の製造方法にも関係する：
−  少なくとも一種の還元可能な酸化物ベースの化合物を金ハリドベースの化合物と接触させて、これらの化合物の懸濁液を生成し、そうして形成された媒質のｐＨを８以上の値に固定し；
−  固体を、該反応媒質から分離し；
−  該固体を、塩基性溶液で洗浄する；
この方法は、更に、前記の洗浄ステップの前又は後に還元処理を含む。
【０００７】
この発明は又、下記の工程を含むことを特徴とする第二の具体例による方法にも関係する：
−  金を、含浸又はイオン交換により、少なくとも一種の還元可能な酸化物ベースの化合物上に付着させ；
−  先行する工程から生じた固体を少なくとも１０のｐＨを有する塩基性溶液で洗う；
この方法は、更に、前述の洗浄工程の前又は後に還元処理を包含する。
【０００８】
この発明のこれらの組成物は、低温、高ＨＳＶで効果的であり、低い金含有量でも効果的である。
【０００９】
この発明の他の特徴、詳細及び利点は、下記の記載及び発明を例証するために与えた様々な具体的な非制限的例を読むことにより更に一層完全になろう。
【００１０】
この記載において言及される元素の周期律表は、the Bulletin of the Chemical Society of France, no. 1, January 1966の補遺で公開されたものである。
【００１１】
希土類は、イットリウム及び原子番号５７〜７１(両端を含む)を有する周期律表の元素よりなる群の元素を意味する。
【００１２】
比表面積は、Journal of the American Chemical Society, 60, 309 (1938)に記載されたBRUNAUER-EMMETT-TELLER法に基づいて、ＡＳＴＭ Ｄ３６６３−７８標準に従って窒素吸着により測定したＢＥＴ比表面積を意味する。
【００１３】
上記のように、この発明の組成物は、金及び還元可能な酸化物を含む。この還元可能な酸化物は、支持体を形成する。
【００１４】
用語「支持体」は、この発明の組成物においては、該組成物中の大部分の構成要素を指すと、広義に理解されなければならず、支持される元素は、本質的に、これらの構成要素の表面に存在する。簡単のため、我々は、この記載の残りにおいて、支持体及び支持される相のことを語るが、我々は、支持される相に属すると記載された元素が、例えば支持体の実際の製造中にその中に導入されたことにより該支持体中に存在した場合でも、本発明の範囲を超えて拡大するものではないということは理解されるべきである。
【００１５】
還元可能な酸化物は、幾つかの酸化度を有しうる金属の酸化物を意味する。
【００１６】
この支持体のこの組成物中で用いられる金属は、本質的に又は専ら該金属の酸化物からなる形態で存在するということは認められるべきである。「本質的に〜からなる」は、ここでは、例えば水酸化物又はオキシ水酸化物型の非晶質種が痕跡的にのみ存在することを意味する。
【００１７】
ＸＲディフラクトグラムが酸化物相に集中する回折線を示さないか又は酸化物相に集中するハローを示すがピークの中間高度における幅が２ｎｍ未満の微結晶サイズをデバイ‐シェラー法により計算するのに役立つ任意の生成物を非晶質と定義することにより、本発明のコンテキストにおいて「非晶質種は、痕跡的にのみ存在する」という表現により、純粋な金属酸化物のＸＲダイヤグラムと、同じ金属の酸化物であってこれらの種を含むもののＸＲダイヤグラムとの比較が、如何なる検出可能な差異をも示さず、特に、ハローを示さないということが理解されるにちがいない。
【００１８】
本発明のコンテキストにおいて適当な還元可能な酸化物として、遷移金属の酸化物及び希土類酸化物を挙げることができる。遷移金属は、周期律表のＩＩＩＡ族及びＩＩＢ族の元素を意味する。
【００１９】
一層特に、チタン、マンガン、鉄、銅、コバルト及び錫の酸化物を挙げることができる。それ故、支持体は、有利には、これらの酸化物の少なくとも一つに基づくものであってよい。
【００２０】
上記のように、本発明のコンテキストは、幾つかの特定の支持体を含まない。これらは、酸化セリウムベースの、酸化セリウム及び酸化ジルコニウムベースの、酸化セリウム及び酸化プラセオジムベースの、二酸化チタン又は酸化第一錫と組み合せた酸化セリウムベース(Ｔｉ／Ｃｅ又はＳｎ／Ｃｅ原子比５０％未満)の支持体である(これらの酸化物が、支持体中に存在する唯一の還元可能な酸化物である限り)。それ故、上記の酸化物ベースであるが、他の還元可能な酸化物例えば二酸化マンガンをも含む支持体は、本発明から除かれないことは認められるべきである。
【００２１】
この支持体に用いられる化合物は又、金が十分な触媒活性を有するように、その表面での金の分散を可能にするだけ十分に高い比表面積をも有しなければならない。
【００２２】
最後に、この発明の組成物は、還元処理を受けなければならなかった。還元処理は、支持体(還元可能な酸化物)と支持された相(金)の両方が還元されるような条件下で行われる処理を意味する。この組成物がかかる処理を受けたという事実は、支持体中の酸素空位の存在により反映されうる(即ち、この支持体を形成する酸化物の酸素の量が、化学量論的量より少ない)。この酸素空位は、例えば、Ｘ線回折により又はＸＰＳ技術を利用する分析によって示されうる。
【００２３】
この発明の組成物は、金を、銀、白金、パラジウム及び銅から選択する少なくとも一種の他の金属元素と共に含むことができるということには注意すべきである。この場合、他の金属元素は、例えば、金に対して４００％以下の、一層詳細には１２０％以下の、特に、５〜５０％(金属元素の金に対するモル％)の量で存在しうる。この種の組成物は、高ＨＳＶで用いる場合、それらの最高の効率に達することができる(しかも一層迅速に)。
【００２４】
この組成物の金含有量、又は金及び上記の金属元素の含有量は臨界的ではなく、触媒活性を得るために触媒において一般的に用いられる含有量に相当する。例えば、この含有量は、５％以下であり、特に、１％以下である。それは、一層詳細には、０．５％以下であり、０．２５％以下でさえある。５％より高い含有量は、一般に、経済的利益を有しない。これらの含有量は、金(適宜、金属元素を伴う)の、支持体を作っている酸化物に対する質量パーセンテージとして表される。
【００２５】
この発明の組成物は、他の２つの特有な特徴を有している。
【００２６】
第一の特徴は、そのハロゲン含有量である。このハロゲンは、一層詳細には、臭素又は塩素であってよい。この含有量は、ハロゲン／金モル比により表され、０．０５以下である。一層詳細には、それは、０．０４以下であり、尚一層詳細には０．０２５以下である。
【００２７】
このハロゲンは、次の方法を利用することにより測定することができる。分析に必要な量の触媒を、酸水素ガス吹管の火炎(約２０００℃のＨ2／Ｏ2混合物)中で蒸発させる。その結果生成した蒸気を、過酸化水素を含む水溶液中にトラップさせる。酸水素ガス吹管での処理後に固体残留物が得られるならば、それを、燃焼ガス(水＋Ｈ2Ｏ2)が集められた溶液中の懸濁物中に位置させ、次いで、濾過する。集められた濾液を、次いで、イオンクロマトグラフィーにより分析して、ハロゲン含有量を適当な希釈因子を組み込むことにより計算する。この触媒のハロゲン含有量を、最後に、分析に用いた触媒の質量を考慮することによって計算する。
【００２８】
他の特徴は、組成物中に存在する金粒子のサイズである。これらの粒子は、１０ｎｍ以下のサイズを有する。好ましくは、それは、３ｎｍ以下である。
【００２９】
ここで、及び本願の記載の残りにおいて、このサイズは、組成物のＸ線スペクトルの分析により、金の回折ピークの中間高度における幅(ｗ)を利用して測定される。この粒子サイズは、この幅ｗの値の逆数(１／ｗ)に比例する。ＸＲ分析は、３ｎｍ未満のサイズの粒子について、金に相当する相の検出、又は０．２５％未満の金含有量の金の検出には適していないということが注意されうる。これらの２つの場合には、ＴＥＭ分析を、利用することができる。
【００３０】
この発明の組成物の製造方法を、今から説明する。
【００３１】
この方法は、第一の具体例に従って実施することができる。
【００３２】
この第一の具体例において、この方法の第一のステップは、還元可能な酸化物ベースの化合物を金ハリドベースの化合物及び適用可能であれば白金、パラジウム又は銅ベースの化合物と接触させることにある。この接触は、一般に水性懸濁液である懸濁液の形成により実施される。
【００３３】
この初期懸濁液は、この支持体を、液相中に分散させることにより及び金化合物の溶液又は分散と混合することにより調製される上記の種類の還元可能な酸化物ベースの支持体の予備的分散から得ることができる。この種の化合物として、金の塩素又は臭素化合物例えばクロロ金酸ＨＡｕＣｌ4又はその塩例えばＮａＡｕＣｌ4(最も一般的な化合物)を利用することができる。
【００３４】
銀、白金、パラジウム又は銅をも含む組成物の調製の場合、無機酸の塩(例えば、硝酸塩、硫酸塩又は塩化物)を、これらの元素の化合物として選択することができる。
【００３５】
有機酸の塩及び特に飽和脂肪族カルボン酸の塩又はヒドロキシカルボン酸の塩を利用することもできる。例えば、蟻酸塩、酢酸塩、プロピオン酸塩、シュウ酸塩又はクエン酸塩を挙げることができる。最後に、白金に関して、特に、テトラアンミン白金(ＩＩ)水酸化物を挙げることができる。
【００３６】
この方法の記載の残りについて、金ハリドベースの化合物だけが言及されるが、この記載は、銀、白金、パラジウム又は銅の化合物が上記のように用いられる場合に対して同様に適用されるということは理解されるべきである。
【００３７】
最初の懸濁液は、例えば、金化合物の溶液又は分散を支持体の分散中に導入することによって得ることができる。
【００３８】
この方法の特別の特徴により、こうして形成された懸濁液のｐＨを、少なくとも８の、一層詳細には少なくとも８．５の、尚一層詳細には少なくとも９の値に調節する。
【００３９】
好ましくは、このｐＨを、懸濁液の形成中、還元可能な酸化物ベースの化合物と金ハリドベースの化合物とを接触させる際に、塩基性化合物の付随的導入によって、少なくとも８の値に維持する。例えば、金化合物の溶液又は分散を支持体の分散中に導入する際に、塩基性化合物を同時に加える。塩基性化合物の流量を、媒質のｐＨを一定の値(即ち、固定した値プラスマイナス０．３ｐＨ単位)に維持するために調節することができる。
【００４０】
塩基性化合物として、特に、水酸化物又は炭酸塩型の製品を利用することができる。アルカリ金属又はアルカリ土類金属の水酸化物及びアンモニアを挙げることができる。第二、第三又は第四アミンの利用も又、できる。尿素を挙げることもできる。この塩基性化合物は、一般に、溶液形態で利用される。
【００４１】
この方法の変法により、この支持体の分散及び金化合物の溶液若しくは分散(これらは、両方とも、予め、少なくともｐＨ８に調節されており、それらを接触させる際の塩基性化合物の添加を不要にしてある)を利用することができる。
【００４２】
酸化セリウムベースの化合物と金ハリドベースの化合物との接触は、一般に、周囲温度で起きるが、一層高温例えば少なくとも６０℃の温度で行なうこともできる。
【００４３】
この方法の第一のステップで形成された懸濁液は、一般に、数分間、攪拌しながら維持される。
【００４４】
第二ステップにおいて、固体を反応媒質から任意の公知の手段によって分離する。
【００４５】
それにより得られた固体を、次いで、塩基性溶液で洗浄する。好ましくは、この塩基性溶液は、少なくとも８の、一層詳細には少なくとも９のｐＨを有している。この塩基性溶液は、上記と同じ塩基性化合物に基づくものであってよい。
【００４６】
この洗浄は、任意の慣用の方法により、例えば、ピストン洗浄技術を利用することにより又は再分散によって実施することができる。後者の場合、固体は、塩基性溶液中に再分散されてから、一般に、攪拌した後に、その固体を、液体媒質から分離する。
【００４７】
この塩基性溶液での洗浄は、必要なら何回か繰り返すことができる。その後、適宜、水で洗うことができる。
【００４８】
この洗浄の完了時に、得られた固体を、一般に、乾燥させる。この乾燥は、任意の慣用の方法により行なうことができ、例えば、風乾又は凍結乾燥により行なうことができる。
【００４９】
この発明の方法は、更に、還元処理を含む。この還元処理は、上記した塩基性溶液での洗浄の前に行なうことができ、又はこの洗浄の後に行なうことができる。後者の場合、この還元処理は又、水で洗浄した場合にはその洗浄の前又は後に行なうこともでき、随意の乾燥の前又は後に行なうこともできる。この処理は、この金の全部が、処理前の酸化度より低い酸化度を有するように行なう(処理前の酸化度は、一般に、３である)。この金の酸化度は、当業者に公知の技術により、例えば、プログラムされた温度還元(ＰＴＲ)法又はＸ線光電子分光法(ＸＰＳ)によって測定することができる。
【００５０】
様々なタイプの還元処理が、考えられる。
【００５１】
化学的還元は、先ず生成物を還元剤例えば第一鉄、クエン酸若しくは第一錫イオン、シュウ酸、クエン酸、過酸化水素、水素化物例えばＮａＢＨ4、ヒドラジン(ＮＨ2−ＮＨ2)、水溶液中のホルムアルデヒド(Ｈ2ＣＯ)、テトラキス(ヒドロキシメチル)ホスホニウムクロリド又はＮａＨ2ＰＯ2を含むリン還元剤と接触させることにより実施することができる。この処理は、生成物の懸濁液を、還元剤を含む水性媒質中に置くことにより実施することができ、金の沈着後に反応媒質中の生成物においても実施することができる。
【００５２】
還元は又、紫外線照射下で行なうこともでき；この場合の処理は、生成物の溶液若しくは懸濁液にて又は粉末で行なうことができる。この処理は、上記の洗浄ステップの前又は後で行なうことができる。
【００５３】
その上、この還元処理は、水素、一酸化炭素又は炭化水素から選択することのできる還元ガスを利用するガス法により実施することができる(このガスは、任意の体積濃度で使用することができる)。最も特に、アルゴン中に希釈された水素が利用されうる。後者のタイプの還元処理の場合、それは、上記の洗浄ステップの後で実施される。
【００５４】
この場合、この処理は、２００℃以下の温度で、好ましくは１８０℃以下の温度で行なわれる。この処理の持続時間は、特に、０．５〜６時間であってよい。
【００５５】
還元処理の完了時に、一般に、か焼を続ける必要はない。しかしながら、かかるか焼は排除されず、好ましくは低温(即ち、２５０℃以下)で、例えば４時間以下の持続時間にわたる空気中でのか焼は、排除されない。かかるか焼を実施することは、上記の化学的還元処理の場合に、有利でありうる。
【００５６】
この発明の方法は又、今から記載する第二の具体例によって実施することもできる。
【００５７】
第一のステップは、金(及び、適宜、銀、白金、パラジウム又は銅)の、還元可能な酸化物ベースの支持体への、含浸又はイオン交換による沈着にある。
【００５８】
含浸法は、周知である。乾式含浸は、好適に用いられる。乾式含浸は、含浸されるべき生成物(ここでは、還元可能な酸化物ベースの支持体)に、含浸されるべき固体の孔隙量に等しい体積の金化合物の溶液を加えることにある。
【００５９】
この金化合物は、ここでは、第一の具体例について上記したものと同じタイプである。
【００６０】
イオン交換による沈着も又、公知の方法である。同じ種類の金化合物を、ここでは、前に用いたように利用することができる。
【００６１】
この方法の第二のステップにおいて、先行するステップから生じる生成物を、次いで、少なくともｐＨ１０の、好ましくは少なくともｐＨ１１の塩基性溶液で洗う。この洗浄は、第一の具体例による方法について記載したのと同様にして同じ塩基性化合物を用いて行なうことができる。
【００６２】
その上、還元して乾燥する処理は又、第二の具体例において、上記と同様にして実施することもできる。
【００６３】
最後に、金に加えて、他の金属元素ベースの化合物の調製の場合にも又、最初に、この金属元素を例えば含浸により支持体上に沈着させてから、続いて、金を上記の方法に従って沈着させることも可能であることに注意すべきである。
【００６４】
上記の方法により得られるこの発明の組成物は、粉末形態であるが、それらは、適宜、様々な寸法の顆粒、ビーズ、円筒形、押出物又はハニカムの形態に成形することができる。それらは、金属又はセラミックモノリス型の基材上のこれらの組成物ベースの薄め塗膜を含む触媒システムにおいて用いることができる。この薄め塗膜は、例えば、アルミナを含むことができる。この金は又、予め上記の種類の形態に成形された支持体上に沈着しうるということが認められうる。
【００６５】
上記の又は上記の方法により得られたこの発明の組成物は、一層特に、一酸化炭素を酸化する方法において、触媒として利用することができる。
【００６６】
それらは、低温(２５０℃以下の温度)で行なわれるこの種の方法に対して最も特に効果的である。それらは、周囲温度でさえ有効である。周囲温度は、ここでは(及び、本願の記載の残りにおいて別途指示しないかぎりは)、３５℃以下、一層特には１０〜２５℃の範囲を意味する。最後に、それらは又、高ＨＳＶ条件下でも効果的でありうる(例えば、１５０００００ｃｍ3／ｇcata／時ほど高くてもよい)。
【００６７】
その上、この発明の組成物を利用して、尚一層低温(即ち、０℃未満、例えば、−１０〜０℃)で一酸化炭素を酸化することができ、非常に低いＣＯ含有量(例えば、１０００ｐｐｍ以下)のガス又は媒質を処理でき、そして３０００００００ｃｍ3／ｇcata／時に達する極度に高いＨＳＶ値につき利用することができる。
【００６８】
従って、一酸化炭素を酸化する方法における利用の例として、それらを、煙草の煙の処理に、特に、１００℃より低温での水性ガスシフト反応(ＣＯ＋Ｈ2Ｏ → ＣＯ2＋Ｈ2)において、又は１５０℃より低温の改質ガスの処理、ＰＲＯＸ型(水素の存在下でのＣＯの選択的酸化)の処理において用いることができる。
【００６９】
煙草の煙の処理の特別の場合に、触媒組成物は、粉末形態であってよい。それは又、適当な成形を受けることもでき；例えば、それは、顆粒又はフレークに成形することができる。粉末の場合に、この組成物の粒子サイズの分布は、１〜２００μｍであってよい。顆粒の場合には、このサイズは、７００〜１５００μｍであってよく、このサイズは、ビーズについては、２００〜７００μｍ、フレークについては、１００〜１５００μｍであってよい。
【００７０】
この触媒組成物は、シガレットのフィルターを作るのに利用される繊維(例えば、セルロースアセテート)と、フィルターの製造中に混合し又は結合させることにより組み込むことができる(特に、「二重フィルター」又は「三重フィルター」フィルターの場合)。この触媒組成物は又、「パッチフィルター」型のフィルターの場合に、フィルターを作るケーブルを包む紙(傾斜紙)の内側に沈着させることもできる。この触媒組成物は又、「空胴フィルター」型のフィルターの空胴に導入することもできる。
【００７１】
この発明の触媒組成物をシガレットのフィルターに用いるならば、還元処理を、該組成物に、それが該フィルターに組み込まれた後に加えることができる。次いで、還元処理を、上記の方法により実施する。
【００７２】
用いる触媒組成物の量は、臨界的ではない。それは、特に、フィルターの寸法及びフィルター中の組成物の存在による圧力降下により制限される。それは、一般に、シガレット一本当たり３５０ｍｇ以下であり、好ましくは、シガレット一本当たり２０〜１００ｍｇである。
【００７３】
それ故、この発明は、上記の組成物又は上記の方法により得られる組成物を含むシガレットのフィルターに関係する。
【００７４】
ここでは、用語「シガレット」は、喫煙されることを意図したものであって、例えば紙又はタバコベースの管内に包まれたタバコベースの任意の製品をカバーする広い意味に考えなければならないということに注意すべきである。それ故、この用語は、ここでは、葉巻及びシガリロにも適用される。
【００７５】
最後に、この発明の組成物は又、少なくとも一種の化合物例えば一酸化炭素、エチレン、アルデヒド、アミン、メルカプタン、オゾンを含む空気の場合、揮発性有機化合物又は大気汚染物質のタイプの例えば脂肪酸、炭化水素、特に芳香族炭化水素、及び窒素酸化物の場合(ＮＯのＮＯ2への酸化)及び悪臭のある化合物のタイプの場合における空気浄化処理においても利用することができる。この種の化合物として、一層特に、エタンチオール、吉草酸及びトリメチルアミンを挙げることができる。この処理は、処理すべき空気を前に記載した組成物又は上記の方法により得られた組成物と接触させることにより実施される。この発明の組成物は、この処理を周囲温度で実施するのに適している。
【００７６】
今から、実施例を提供する。
【００７７】
これらの実施例において、結果は、ＣＯの酸化について与えられる。これらの結果は、下記のように、ＣＯの触媒による酸化試験を利用することにより得られた。
【００７８】
この触媒化合物は、触媒化合物粉末のペレット化、破砕及びふるい分けにより得られる１２５〜２５０μｍのフレークの形態で試験される。この触媒化合物を、反応器中の焼結ガラス上に置き、それは、該粉末の物理的支持体として働く。
【００７９】
この試験において、１〜１０体積％のＣＯ、１０体積％のＣＯ2、１０体積％のＯ2、１．８体積％のＨ2Ｏを含む合成混合物(Ｎ2中)を、触媒上を通過させる。このガス混合物は、２５〜２００ｍｇの触媒化合物を含む石英反応器中を、３０Ｌ／時の流量で連続的に流れる。
【００８０】
触媒化合物の質量が２００ｍｇより小さい場合には、炭化珪素ＳｉＣを加え、それで、触媒化合物とＳｉＣの質量の総和が２００ｍｇに等しくなるようにする。ＳｉＣは、ＣＯ酸化反応に対して不活性であり、ここでは、希釈剤の役割を演じて、触媒床の均質性を確実にする。
【００８１】
このＣＯの転化率を、先ず、周囲温度(実施例では、Ｔ＝２０℃)で測定し、この転化率がこの温度で全体でない場合にのみ、オーブンを利用して、周囲温度から３００℃まで、１０℃／分の勾配で増加させる。反応器から去る気体を、約１０秒間隔で赤外分光分析法により分析して、ＣＯのＣＯ2への転化率を測定する。
【００８２】
もしＣＯ転化率が、周囲温度で全体でないならば、これらの結果は、ガス流中に存在するＣＯの５０％がＣＯ2に転化される温度である半転化温度(Ｔ５０％)として表される。
【００８３】
下記の実施例において、これらの触媒化合物を、ＣＯのＣＯ2への酸化について、下記の条件下で評価した。
【００８４】
【表１】
2007522932.tif 000002
【００８５】
【表２】
2007522932.tif 000003
【００８６】
【表３】
2007522932.tif 000004
【００８７】
【表４】
2007522932.tif 000005
【００８８】
【表５】
2007522932.tif 000006
【００８９】
【表６】
2007522932.tif 000007
【実施例】
【００９０】
実施例１
７５ｍ2／ｇの表面積を有する４０ｇの二酸化チタン粉末を、２５０ｍｌの水中で攪拌することにより分散させた。次いで、この懸濁液のｐＨを、１Ｍ Ｎａ2ＣＯ3の溶液の添加により９に調節した。
【００９１】
同時に、０．８ｇのＨＡｕＣｌ4・３Ｈ2Ｏ(Sigma-Aldrich)を、２５０ｍｌの水に溶解させた。
【００９２】
この金溶液を、次いで、１時間の内に、二酸化チタンの懸濁液に加えた。その懸濁液のｐＨを、金溶液の添加中、１Ｍ Ｎａ2ＣＯ3の溶液の添加のによって８．７〜９．３に維持した。その結果生成した懸濁液を、２０分間攪拌してから、真空下で濾過した。
【００９３】
得られたケーキを、ｐＨ９のＮａ2ＣＯ3溶液(その体積は、最初の濾過工程で除去された母液のそれに等しかった)中に再分散させた。この懸濁液を２０分間攪拌した。この基礎的洗浄手順を更に２回繰り返した。得られたケーキを、最後に、最初の濾過中に除去された母液の体積に等しい体積の水に再分散させてから、真空下で濾過した。
【００９４】
この洗浄したケーキを凍結乾燥してから、２時間１７０℃で、アルゴン中で希釈された１０体積％の二水素よりなるガス混合物によって還元した。
【００９５】
この触媒につき行なった分析は、下記の表１に示した結果を与えた。
【００９６】
実施例２
この触媒を、実施例１に記載したものと同じプロトコールに従って調製したが、但し、用いた二酸化チタン粉末は、１０５ｍ2／ｇの表面積を有し、洗浄したケーキを凍結乾燥の代わりに２時間１００℃で空気中で乾燥させた後、希水素下で処理した。
【００９７】
この触媒につき行なった分析は、下記の表１に示した結果を与えた。
【００９８】
比較用実施例３
この触媒を、実施例１に記載したものと同じプロトコールに従って調製したが、但し、乾燥した生成物を、希水素で処理しなかった。
【００９９】
この触媒につき行なった分析は、下記の表１に示した結果を与えた。
【０１００】
実施例４
１０５ｍ2／ｇの表面積を有する４０ｇの二酸化チタン粉末を、２５０ｍｌの水中で攪拌することにより分散させた。次いで、この懸濁液のｐＨを１Ｍ ＮａＯＨ溶液を加えることにより、９に調節した。
【０１０１】
同時に、０．８ｇのＨＡｕＣｌ4・３Ｈ2Ｏ(Sigma-Aldrich)を、２５０ｍｌの水に溶解させた。この溶液を７０℃に加熱してから、そのｐＨを、１Ｍ ＮａＯＨ溶液を加えることにより、ｐＨ９に調節した。
【０１０２】
次いで、金溶液を、３０分以内で、二酸化チタン懸濁液に加えた。その結果生成した懸濁液を、１時間攪拌しながら７０℃に維持してから、真空下で濾過した。
【０１０３】
得られたケーキを、最初の濾過工程中に除かれた母液の体積と等しい体積のＮａＯＨ溶液(ｐＨ９)に再懸濁させた。この懸濁液を、２０分間攪拌した。この基礎的洗浄工程を、更に一回繰り返した。得られたケーキを、最後に、最初の濾過中に除かれた母液の体積と等しい体積の水に再分散させてから真空したで濾過した。
【０１０４】
この洗浄したケーキを凍結乾燥してから、２時間、１７０℃で、アルゴン中に希釈した１０体積％の二水素よりなるガス混合物により還元した。
【０１０５】
この触媒につき行なった分析は、下記の表１に示した結果を与えた。
【０１０６】
実施例５
顆粒形態の触媒の調製物の実施例を、今から、与える。
【０１０７】
９０ｍ2／ｇの比表面積を有する２１ｇの二酸化チタン(ＴｉＯ2)の顆粒を、カラム内に入れた。このカラムを、循環システムにより、１２５ｇの水を含む反応器(１)に接続した。
【０１０８】
同時に、０．４ｇのＨＡｕＣｌ4・３Ｈ2Ｏを、１２５ｇの水を含む反応器(２)にて溶解させた。この反応器(２)に含まれる金溶液を、７０℃に加熱して、そのｐＨを、１Ｍ Ｎａ2ＣＯ3の溶液を用いて、９に調節した。
【０１０９】
反応器(１)に含まれる溶液を、ＴｉＯ2顆粒を含むカラムを通して、１０ｍＬ／分の流量で循環させた。一度反応器(１)とカラムとの間の循環が確立されたならば、反応器(１)を７０℃に加熱して、そのｐＨを、１Ｍ Ｎａ2ＣＯ3の溶液を利用して、９に調節した。
【０１１０】
この金溶液を、攪拌しながら、反応器(１)に３０分以内に導入した。そのｐＨを、反応器(１)内で、１Ｍ Ｎａ2ＣＯ3の溶液によって、９に維持した。この溶液を、金溶液の添加後、１時間にわたって攪拌した。
【０１１１】
反応器(１)とカラムとの間の循環を停止させた。
【０１１２】
母液を吸引除去してから、２５０ｇの水(周囲温度でのｐＨを、１Ｍ Ｎａ2ＣＯ3により、９に調節してある)で置き換えた。反応器(１)とカラムとの間の循環を、１０分間、再開した。この操作を２回繰り返した後に、２５０ｇの水で最後の洗浄を行なった。
【０１１３】
これらの顆粒を、洗浄溶液から分離して、凍結乾燥した。次いで、それらを、２時間、１７０℃で、アルゴン中に希釈した１０体積％の二水素よりなるガス混合物により、還元した。
【０１１４】
この触媒につき行なった分析は、下記の表１に示した結果を与えた。
【０１１５】
下記の２つの実施例は、現場での化学的還元処理に関係し、即ち、水溶液中の金の沈着段階の後の反応媒質における化学的還元処理に関係する。
【０１１６】
実施例６
７５ｍ2／ｇの表面積を有する２１ｇの二酸化チタン粉末を、１２５ｇの水を含む反応器(１)中で、攪拌することにより、分散させた。
【０１１７】
同時に、０．４ｇのＨＡｕＣｌ4・３Ｈ2Ｏ(Sigma-Aldrich)を、１２５ｇの水を含む反応器(２)中で、攪拌することにより、分散させた。
【０１１８】
これら２つの反応器を７０℃に加熱し、加えて、それらのｐＨを、１Ｍ Ｎａ2ＣＯ3溶液を利用して、９に調節した。
【０１１９】
次いで、この金溶液を、３０分以内で、反応器(１)に加えた。この金溶液の添加中、反応器(１)のｐＨを、必要であれば、１Ｍ Ｎａ2ＣＯ3溶液を添加することによって、９に維持した。その結果生成した懸濁液を、金溶液の添加後、３０分間、攪拌しながら、７０℃に維持した。
【０１２０】
０．３２ｇのＴＨＰＣ(テトラキス(ヒドロキシメチル)ホスホニウムクロリド)(Aldrich)を、８０％の水溶液(予め、５ｍｌの水で希釈)で、反応器(１)に、数分以内に滴下により加えた。用いたＴＨＰＣの量は、１．３５のＴＨＰＣ／Ａｕモル比に相当した。この添加後に、反応器(１)を、３０分間、攪拌しながら、７０℃に維持した。冷却後、その結果生成した懸濁液を、遠心分離した(４５ｒ／分で、１０分間)。
【０１２１】
得られたケーキを、最初の遠心分離中に除去された母液と等しい体積のＮａ2ＣＯ3溶液(ｐＨ９)中に再分散させた。この懸濁液を、１０分間攪拌した後に、新たな遠心分離を行なった。この手順を、更に２回、繰り返した。得られたケーキを、最後に、最初の遠心分離中に除去された母液と等しい体積の水に再懸濁させた。
【０１２２】
この洗浄したケーキを、一晩、８０℃で乾燥させて、２時間、２００℃で、空気中で、か焼した。
【０１２３】
この触媒につき行なった分析は、下記の表１に示した結果を与えた。
【０１２４】
実施例７
９０ｍ2／ｇの比表面積を有する２１ｇの二酸化チタン(ＴｉＯ2)顆粒を、カラム中に置いた。このカラムを、循環システムにより、１２５ｇの水を含む反応器(１)に接続した。
【０１２５】
同時に、０．４ｇのＨＡｕＣｌ4・３Ｈ2Ｏを、１２５ｇの水を含む反応器(２)内で、溶解させた。この反応器(２)内に含まれる金溶液を７０℃に加熱し、そのｐＨを、１Ｍ Ｎａ2ＣＯ3溶液を用いて９に調節した。
【０１２６】
反応器(１)内に含まれる溶液を、ＴｉＯ2顆粒を含むカラムを通して、１０ｍＬ／分の流量で循環させた。一度、反応器(１)とカラムとの間の循環が確立されたならば、反応器(１)を７０℃に加熱して、そのｐＨを、１Ｍ Ｎａ2ＣＯ3溶液を用いて９に調節した。
【０１２７】
この金溶液を、攪拌しながら、３０分以内で、反応器(１)に導入した。そのｐＨを、反応器(１)において、１Ｍ Ｎａ2ＣＯ3溶液の添加により、９に維持した。この溶液を、金溶液の添加後、１時間にわたって攪拌した。
【０１２８】
０．３２ｇのＴＨＰＣ(テトラキス(ヒドロキシメチル)ホスホニウムクロリド)(Aldrich)を、８０％の水溶液(予め、５ｍｌの水で希釈)で、反応器(１)に、数分以内に滴下により加えた。加えたＴＨＰＣの量は、１．３５のＴＨＰＣ／Ａｕモル比に相当した。
【０１２９】
この添加後に、反応器(１)を、３０分間、攪拌しながら、７０℃に維持し、次いで、反応器(１)とカラムとの間の循環を停止させた。
【０１３０】
この母液を吸引除去して、２５０ｇの水(周囲温度でのｐＨを、１Ｍ Ｎａ2ＣＯ3により、９に調節してある)で置き換えた。反応器(１)とカラムとの間の循環を、１０分間にわたって、再開した。この操作を２回繰り返した後、２５０ｇの水による最終的な洗浄を行なった。
【０１３１】
これらの顆粒を、洗浄溶液から分離して、８０℃で一晩乾燥させ、最後に、空気中で、２００℃で、２時間にわたって、か焼した。
【０１３２】
この触媒につき行なった分析は、下記の表１に示した結果を与えた。
【０１３３】
実施例８
２２５ｍ2／ｇの表面積を有する４０ｇの酸化第一鉄(Ｆｅ2Ｏ3)粉末を、２５０ｍｌの水中に、攪拌により、分散させた。次いで、この懸濁液のｐＨを、１Ｍ Ｎａ2ＣＯ3の溶液を添加することにより、９に調節した。
【０１３４】
同時に、０．８ｇのＨＡｕＣｌ4・３Ｈ2Ｏ(Sigma-Aldrich)を、２５０ｍｌの水中に溶解させた。
【０１３５】
次いで、金溶液を、１時間以内に、酸化第一鉄懸濁液に加えた。この懸濁液のｐＨを、金溶液の添加中、１Ｍ Ｎａ2ＣＯ3溶液を添加することにより、９に維持した。その結果生成した懸濁液を、２０分間にわたって攪拌してから、真空下で濾過した。
【０１３６】
得られたケーキを、最初の濾過工程中に除かれた母液と等しい体積のＮａ2ＣＯ3溶液(ｐＨ９)中に再懸濁させた。この懸濁液を、２０分間にわたって攪拌した。この基礎的洗浄手順を、更に２回、繰り返した。得られたケーキを、最後に、最初の濾過において除かれた母液と等しい体積の水に再懸濁してから、真空下で濾過した。
【０１３７】
この洗浄したケーキを、凍結乾燥して、２時間、１７０℃で、アルゴン中に希釈された１０体積％の二水素よりなるガス混合物により、還元した。
【０１３８】
この触媒につき行なった分析は、下記の表１に示した結果を与えた。
【０１３９】
【表７】
2007522932.tif 000008
【０１４０】
下記の表２は、ＣＯ(３体積％)の転化のためのこれらの実施例の触媒を用いて得られた結果を与える。
【０１４１】
【表８】
2007522932.tif 000009
【０１４２】
実施例３の触媒は、ＣＯの５０％だけを、３５℃より高い温度で転化したが、実施例１の触媒は、少なくとも最大で１５０００００ｃｍ3／ｇcata／時に及ぶＨＳＶ値について、ＣＯをすべて周囲温度でＣＯ2に酸化したということが認められる。
【０１４３】
これらの結果は、今、上記の試験を利用して、低い含有量のＣＯのＣＯ2への酸化につき与えてある。この酸化反応は、下記の条件下で、低温(−１０℃)で起きた：
【０１４４】
【表９】
2007522932.tif 000010
【０１４５】
【表１０】
2007522932.tif 000011
【０１４６】
【表１１】
2007522932.tif 000012
【０１４７】
下記の表３は、低温での５０ｖｐｍ ＣＯの転化につき、実施例１の触媒を用いて得られた結果を与える。
【０１４８】
【表１２】
2007522932.tif 000013
【０１４９】
これらの結果は、今、下記の試験を用いて、非常に高いＨＳＶ値における、低含有量のＣＯのＣＯ2への酸化につき与えてある。
【０１５０】
２つの３０Ｌのガス袋を、それぞれ、内径８ｍｍのゴム管によりポンプの入り口と出口に接続した。１２５〜２５０μｍの寸法を有し、触媒粉末のペレット化、粉砕及びふるい分けにより得られたフレーク形態の触媒化合物を、該ポンプの出口とガス袋との間のゴム管内に置いた。この触媒化合物を、２つの岩綿プラグにより固定化した。このポンプの出口に接続したガス袋は、空であったが、入り口に接続した袋内では、空気中に１００ｖｐｍのＣＯを含む大気が造られた。ｔ＝０で、このポンプを、５０Ｌ／分の流量で始動させたところ、入り口に接続したガス袋の内容物は、触媒床を通って、最初空であったガス袋に移った。次いで、このガス袋のＣＯ含有量を、ドレーガーＣＯ試薬管を用いて測定した。この試験を、周囲温度で、下記の条件下で行なった：
【０１５１】
【表１３】
2007522932.tif 000014
【０１５２】
【表１４】
2007522932.tif 000015
【０１５３】
【表１５】
2007522932.tif 000016
【０１５４】
下記の表４は、１００ｖｐｍ ＣＯの周囲温度における転化につき、実施例１の触媒を用いて得られた結果を与える。
【０１５５】
【表１６】
2007522932.tif 000017
【０１５６】
表３及び４中の結果は、この発明の触媒が、非常に低いＣＯ含有量及び非常に高いＨＳＶ値において、ＣＯをＣＯ2に酸化することができることを示している。
【０１５７】
次の実施例は、オゾン(Ｏ3)の酸素(Ｏ2)への、分解反応による転化に関するものである。この結果は、下記の触媒試験の利用により得られた。
【０１５８】
この試験においては、５．３Ｌの体積を有する閉鎖ポリマーチャンバーに、オゾンの導入、触媒の導入及びガス相のサンプリングのための幾つかのオリフィスを装備する。
【０１５９】
オゾン発生器を使用して、空気中に１２５ｇ／ｍ3のオゾンを含むガス流を供給するように調節する。１００ｍｌのガス容器にこのガス流を満たしてから、１７ｍｌをこのガス容器からガスシリンジを用いて引き出し、次いで、その内容物を閉鎖チャンバーに注入して、空気中に２００ｖｍｐのオゾンを含む大気を造る。
【０１６０】
その後、２００ｍｇの触媒化合物(粉末形態)を、チャンバー外の大気との如何なる接触をも回避する装置を用いて、該チャンバー内に導入する。時間の起点を、触媒の該チャンバーへの導入により決定する。ガス相を、再循環ポンプを、１３．５Ｌ／分の送出量で用いて均質化する。
【０１６１】
このチャンバー内に存在するオゾンの消失を、経時的に、オゾン用のドレーガー試薬管を用いてモニターする。
【０１６２】
酸化すべきオゾンの分子(Ｍ)の転化率は、ドレーガー試薬管を用いて測定された濃度を利用して、下記のように計算される：
転化率(Ｍ)＝[CONCM(ｔ)−CONCM(ｔ＝０)]／CONCM(ｔ＝０)
【０１６３】
実施例９
実施例１の触媒を、上記した試験において用いる。
【０１６４】
下記の表５は、周囲温度で、２００ｖｐｍのオゾンの転化について得られた結果を与えている。
【０１６５】
【表１７】
2007522932.tif 000018
【０１６６】
これらのデータは、２００ｖｐｍのオゾンが、周囲温度で、１０分未満で、酸素に分解されることを示している。
【０１６７】
実施例１０
金に加えて銀を含む顆粒形態の触媒の製造の実施例を、今から与える。
【０１６８】
９０ｍ2／ｇの比表面積を有する４０ｇの二酸化チタン（ＴｉＯ2）顆粒を、６．７×１０-2ＭのＡｇＮＯ3を含む２５．８ｍｌの水溶液により含浸した。そのペーストを、次いで、オーブン中で、１２０℃で一晩乾燥させて、空気中で、５００℃で２時間、か焼した。
【０１６９】
こうして得られた２１ｇの顆粒に、次いで、金を、実施例５の手順に従って、付着させた。
【０１７０】
この触媒につき行なった分析は、下記の表６に与えた結果を与えた。
【０１７１】
【表１８】
2007522932.tif 000019
【０１７２】
下記の表７は、これらの実施例の触媒を用いて、３体積％のＣＯの転化について得られた結果を与えている。
【０１７３】
【表１９】
2007522932.tif 000020
【０１７４】
実施例１０の触媒が、実施例５の触媒より一層迅速に最大ＣＯ転化レベルに達する特性を示しているということがわかる。
【０１７５】
下記の実施例は、様々な揮発性有機化合物(ＶＯＣ)、例えばアセトアルデヒド(ＣＨ3ＣＨＯ)、メタノール(ＣＨ3ＯＨ)、エタンチオール(ＣＨ3ＣＨ2ＳＨ)、吉草酸(ＣＨ3(ＣＨ2)3ＣＯ2Ｈ)及びトリメチルアミン((ＣＨ3)3Ｎ)の酸化に関係する。これらの結果は、上記の触媒酸化試験を利用することにより得られた。
【０１７６】
この試験においては、体積５．３Ｌの閉鎖ポリマーチャンバーに、酸化すべき分子の導入、触媒の導入、及びガス相のサンプリングのために、幾つかのオリフィスを装備する。
【０１７７】
最初、ある量の液体分子を、シリンジを用いて、この閉鎖チャンバーに導入する。注入する体積は、アセトアルデヒド、メタノール、エタンチオール、吉草酸及びトリメチルアミン(５０％水溶液)について、それぞれ、２．５、２、３．５、５及び６μＬである。周囲温度(Ｔ＝２０〜３０℃)で、注入したすべての液体は、チャンバー内で蒸発して、空気中に酸化すべき分子２００ｖｐｍを含む大気を造る。
【０１７８】
その後、２００ｍｇの粉末形態の触媒化合物を、チャンバーの外の大気との任意の接触を回避する装置を利用して該チャンバーに導入する。時間の起点を、触媒の該チャンバーへの導入により決定する。ガス相を、再循環ポンプを、１３．５Ｌ／分の送出量で用いて均質化する。
【０１７９】
この酸化反応をモニターするために、このチャンバーのガス相を隔膜を通して採取してガスクロマトグラフィーにより分析した。Ｈ2Ｏ、ＣＯ、ＣＯ2、ＣＨ3ＣＨＯ、ＣＨ3ＯＨ及びＣＨ3ＣＨ2ＳＨを、ヒューレットパッカード社のＭｉｃｒｏ ＧＣ ＨＰ Ｍ２００クロマトグラフにて分析した(この分析機を装備したサンプリング装置を用いて)。吉草酸(ＣＨ3(ＣＨ2)3ＣＯ2Ｈ)及びトリメチルアミン((ＣＨ3)3Ｎ)を、Ｖａｒｉａｎ３２００クロマトグラフィーにて分析した(閉鎖チャンバーのガス相のサンプリングにシリンジを利用)。このガス相を、触媒の導入前に分析し、その後、導入後は、試験に依って、数分から数時間に及ぶ規則的間隔で分析した。
【０１８０】
酸化すべき分子(Ｍ)の転化率は、クロマトグラムの面積を利用して、下記のように計算した：
転化率(Ｍ)＝[面積M(ｔ)−面積M(ｔ＝０)]／面積M(ｔ＝０)
【０１８１】
酸化すべき各分子について、触媒を用いないブランク試験を、同じ条件下で行なったところ、酸化すべき分子の濃度について、変化は経時的に認められなかった。
【０１８２】
実施例１１
実施例１の触媒を、上記した試験において利用した。
【０１８３】
下記の表８は、周囲温度で、２００ｖｐｍのアセトアルデヒドの転化率について得られた結果を与えている。
【０１８４】
【表２０】
2007522932.tif 000021
【０１８５】
これらのデータは、２００ｖｐｍのアセトアルデヒドが、１時間未満の反応で、完全に転化されたことを示している。
【０１８６】
クロマトグラフィー分析は、生成したＣＯ2及びＨ2Ｏの量が、明らかに、下記の方程式によるアセトアルデヒドの除去へと導く全酸化反応に対応していることを確認した：
ＣＨ3ＣＨＯ ＋ ５／２Ｏ2  →  ２ＣＯ2 ＋ ２Ｈ2Ｏ
【０１８７】
実施例１２
実施例１の触媒を、上記した試験で用いた。
【０１８８】
下記の表９は、周囲温度で、２００ｖｐｍのメタノール転化について得られた結果を与えている。
【０１８９】
【表２１】
2007522932.tif 000022
【０１９０】
これらのデータは、２００ｖｐｍのメタノールが、２０時間の反応において、９０％より多く転化されたことを示している。
【０１９１】
クロマトグラフィー分析は、生成したＣＯ2及びＨ2Ｏの量が、明らかに、下記の方程式によるメタノールの除去へと導く全酸化反応に対応していることを確認した：
ＣＨ3ＯＨ ＋ ３／２Ｏ2  →  ＣＯ2 ＋ ２Ｈ2Ｏ
【０１９２】
実施例１３
実施例１の触媒を、上記した試験において用いた。
【０１９３】
下記の表１０は、周囲温度で、２００ｖｐｍのエタンチオールの転化について得られた結果を与えている。
【０１９４】
【表２２】
2007522932.tif 000023
【０１９５】
これらのデータは、２００ｖｐｍのエタンチオールが、１時間の反応の後に、７０％より多くが転化されたことを示している。
【０１９６】
ガス相の、ドレーガー二酸化イオウＳＯ2管による分析(ｔ＝５０分)は、１００ｖｐｍより多くのＳＯ2がチャンバー内に存在することを示した。ＣＯ2及びＨ2Ｏ濃度の変化及びＳＯ2の存在は、エタンチオールの消失をその部分的酸化に帰することができることを示した。
【０１９７】
実施例１４
実施例１の触媒を、上記した試験で用いた。
【０１９８】
下記の表１１は、周囲温度で、吉草酸の転化について得られた結果を与えている。
【０１９９】
【表２３】
2007522932.tif 000024
【０２００】
これらのデータは、２００ｖｐｍの吉草酸の注入の各々が、６０分以内に転化されたことを示している。
【０２０１】
ガス相の分析は、４００ｖｐｍの吉草酸の全部が転化されたこと、及び２００ｖｐｍのＣＯ2及び１０００ｖｐｍのＨ2Ｏが形成されたことを示した。ＣＯ2、Ｈ2Ｏ及び吉草酸の濃度の変化は、吉草酸の消失をその部分的酸化に帰することができることを示した。
【０２０２】
実施例１５
実施例１の触媒を、上記した試験で用いた。
【０２０３】
下記の表１２は、周囲温度で、２００ｖｐｍのトリメチルアミンの転化について得られた結果を与えている。
【０２０４】
【表２４】
2007522932.tif 000025
【０２０５】
これらのデータは、２００ｖｐｍのトリメチルアミンが、３０分の反応の後に、８０％より多くが転化されたことを示している。
【０２０６】
ガス相の分析は、５０ｖｐｍのＣＯ2及び１０００ｖｐｍのＨ2Ｏも形成されたことを示した。ＣＯ2、Ｈ2Ｏ及びトリメチルアミンの濃度の変化は、トリメチルアミンの消失をその部分的酸化に帰することができることを示した。
【国際調査報告】
2007522932.tif 000026
2007522932.tif 000027
2007522932.tif 000028
2007522932.tif 000029
2007522932.tif 000030
2007522932.tif 000031
2007522932.tif 000032
2007522932.tif 000033
2007522932.tif 000034
2007522932.tif 000035